(57)【要約】【解決手段】大型で、薄肉の断面を有する射出成形品は、特定の量のポリ（アリーレンエーテル）と、ゴム変性ポリスチレンと、を含有する組成物の射出成形で調製される。該特定の成分量によって、温度２６０〜３００℃、せん断速度１００〜１０，０００秒−１の条件で測定した該組成物のせん断速度依存指数は６〜１７となる。【選択図】なし【特許請求の範囲】
【請求項１】
一部が、少なくとも１０ｃｍの第１の寸法と、
少なくとも１０ｃｍの第２の寸法と、
１ｃｍ未満の第３の寸法と、を有し、
クロロホルム中２５℃で測定した固有粘度が０．３〜０．５５ｄＬ／ｇの、３０〜６０質量％のポリ（アリーレンエーテル）と、
２０〜６０質量％のゴム変性ポリスチレンと、
１気圧下、２５〜５０℃の範囲の少なくとも１つの温度で液体である、１０〜２０質量％のリン酸トリアリールと、を含有する射出成形組成物の製品であり、
質量％はすべて、前記射出成形組成物の全質量に対するものであり、
ＡＳＴＭ  Ｄ３８３５に準じて、せん断速度が１００秒−１および１０，０００秒−１、温度が２６０〜３００℃の条件で測定した前記射出成形組成物のせん断速度依存指数が６〜１７である、ことを特徴とする射出成形品。
【請求項２】
温度２６０℃における前記せん断速度依存指数が１２〜１７であることを特徴とする請求項１に記載の射出成形品。
【請求項３】
温度２８０℃における前記せん断速度依存指数が１０〜１４であることを特徴とする請求項１または請求項２に記載の射出成形品。
【請求項４】
温度３００℃における前記せん断速度依存指数が６〜１２であることを特徴とする請求項１乃至請求項３のいずれかに記載の射出成形品。
【請求項５】
前記第１の寸法は１０〜１００ｃｍであり、前記第２の寸法は１０〜１００ｃｍであり、前記第３の寸法は０．０２〜１ｃｍであることを特徴とする請求項１乃至請求項４のいずれかに記載の射出成形品。
【請求項６】
前記第１の寸法は３０〜１００ｃｍであり、前記第２の寸法は３０〜１００ｃｍであり、前記第３の寸法は０．１〜０．５ｃｍであることを特徴とする請求項１乃至請求項５のいずれかに記載の射出成形品。
【請求項７】
前記第１および第２の寸法は平面を規定することを特徴とする請求項１乃至請求項６のいずれかに記載の射出成形品。
【請求項８】
前記射出成形組成物の粘度は、ＡＳＴＭ  Ｄ３８３５に準じて、温度２６０℃、せん断速度１００秒−１の条件で測定して１０００Ｐａ・ｓ未満であることを特徴とする請求項１乃至請求項７のいずれかに記載の射出成形品。
【請求項９】
前記射出成形組成物の粘度は、ＡＳＴＭ  Ｄ３８３５に準じて、温度２８０℃、せん断速度１００秒−１の条件で測定して６００Ｐａ・ｓ未満であることを特徴とする請求項１乃至請求項８のいずれかに記載の射出成形品。
【請求項１０】
前記射出成形組成物の粘度は、ＡＳＴＭ  Ｄ３８３５に準じて、温度３００℃、せん断速度１００秒−１の条件で測定して４００Ｐａ・ｓ未満であることを特徴とする請求項１乃至請求項９のいずれかに記載の射出成形品。
【請求項１１】
前記射出成形組成物の粘度は、ＡＳＴＭ  Ｄ３８３５に準じて、温度２６０〜３００℃、せん断速度１００秒−１の条件で測定して２００〜１０００Ｐａ・ｓであることを特徴とする請求項１乃至請求項１０のいずれかに記載の射出成形品。
【請求項１２】
前記射出成形組成物の溶融体積流量は、ＩＳＯ１１３３に準じて、温度２８０℃、荷重５ｋｇの条件で測定して４０〜７０ｃｍ３／１０ｍｉｎであることを特徴とする請求項１乃至請求項１１のいずれかに記載の射出成形品。
【請求項１３】
前記射出成形組成物の熱変形温度は、ＡＳＴＭ  Ｄ６４８に準じて、１．８２ＭＰａの条件で測定して８１〜１００℃であることを特徴とする請求項１乃至請求項１２のいずれかに記載の射出成形品。
【請求項１４】
前記射出成形組成物の曲げ弾性率は、ＩＳＯ１７８に準じて、温度２３℃で測定して少なくとも２５００Ｍｐａであることを特徴とする請求項１乃至請求項１３のいずれかに記載の射出成形品。
【請求項１５】
前記射出成形組成物の曲げ弾性率は、ＩＳＯ１７８に準じて、温度２３℃の条件にて測定して２５００〜３０００ＭＰａであることを特徴とする請求項１乃至請求項１４のいずれかに記載の射出成形品。
【請求項１６】
前記射出成形組成物のノッチ付アイゾッド衝撃強度は、ＩＳＯ１８０に準じて、温度２３℃で測定して少なくとも５０Ｊ／ｍ２であることを特徴とする請求項１乃至請求項１５のいずれかに記載の射出成形品。
【請求項１７】
前記射出成形組成物のノッチ付アイゾッド衝撃強度は、ＩＳＯ１８０に準じて、温度２３℃で測定して５０〜２００Ｊ／ｍ２であることを特徴とする請求項１乃至請求項１６のいずれかに記載の射出成形品。
【請求項１８】
前記射出成形品の成形収縮は、温度２３℃で測定して０．７％以下であることを特徴とする請求項１乃至請求項１７のいずれかに記載の射出成形品。
【請求項１９】
前記射出成形品の成形収縮は、温度２３℃で測定して０．４〜０．７％であることを特徴とする請求項１乃至請求項１８のいずれかに記載の射出成形品。
【請求項２０】
前記ゴム変性ポリスチレンは、８８〜９４質量％のポリスチレンと、６〜１２質量％のポリブタジエンと、を含むことを特徴とする請求項１乃至請求項１９のいずれかに記載の射出成形品。
【請求項２１】
前記リン酸トリアリールは、レゾルシノールビス（ジフェニルホスフェート）、ビスフェノールＡビス（ジフェニルホスフェート）、あるいはこれらの混合物であることを特徴とする請求項１乃至請求項２０のいずれかに記載の射出成形品。
【請求項２２】
前記射出成形組成物はさらに、０．５〜５質量％のポリスチレン−ポリブタジエン−ポリスチレントリブロック共重合体を含むことを特徴とする請求項１乃至請求項２１のいずれかに記載の射出成形品。
【請求項２３】
前記射出成形組成物はさらに、安定剤、酸化防止剤、離型剤、加工助剤、液滴抑制剤、着色剤、香料およびこれらの混合物から成る群から選択される添加剤を含むことを特徴とする請求項１乃至請求項２２のいずれかに記載の射出成形品。
【請求項２４】
前記射出成形組成物は、ポリアミド類、ポリエステル類、ポリオレフィンホモポリマー類、ポリ（アルケニル芳香族）ホモポリマー類、ポリ（フェニレンスルフィド）類、およびアルケニル芳香族と共役ジエンとの水素化ブロック共重合体類を含まないことを特徴とする請求項１乃至請求項２３のいずれかに記載の射出成形品。
【請求項２５】
前記射出成形組成物が２質量％までの高分子離型剤および／または０．５質量％までのフルオロポリマー含有添加剤を含むならば、前記射出成形組成物は、前記ポリ（アリーレンエーテル）と前記ゴム変性ポリスチレンとポリスチレン−ポリブタジエン−ポリスチレントリブロック共重合体以外のいかなるポリマーも含まないことを特徴とする請求項１乃至請求項２４のいずれかに記載の射出成形品。
【請求項２６】
前記射出成形品は電槽であることを特徴とする請求項１乃至請求項２５のいずれかに記載の射出成形品。
【請求項２７】
前記射出成形組成物は、少なくとも５質量％のリサイクル含量を含むことを特徴とする請求項１乃至請求項２６のいずれかに記載の射出成形品。
【請求項２８】
前記射出成形組成物は、５〜５０質量％のリサイクル含量を含むことを特徴とする請求項１乃至請求項２７のいずれかに記載の射出成形品。
【請求項２９】
前記リサイクル含量は、１〜１０回リサイクルされた材料を含むことを特徴とする請求項２８に記載の射出成形品。
【請求項３０】
前記射出成形品は電槽であり、前記リサイクル含量は、その全質量に対して０．１〜２質量％の鉛を含むことを特徴とする請求項１乃至請求項２９のいずれかに記載の射出成形品。
【請求項３１】
前記射出成形品は電槽であり、前記射出成形組成物は、その全質量に対して０．１〜２質量％の鉛を含むことを特徴とする請求項１乃至請求項２９のいずれかに記載の射出成形品。
【請求項３２】
前記射出成形品は、
３０〜１００ｃｍの第１の寸法と、
３０〜１００ｃｍの第２の寸法と、
０．１〜０．５ｃｍの第３の寸法と、を有する少なくとも１つの基本的に平面状の断面を含み、
前記射出成形組成物は、クロロホルム中２５℃で測定した固有粘度が０．３〜０．４３ｄＬ／ｇの、ポリ（２，６−ジメチル−１，４−フェニレンエーテル）を含む４５〜５５質量％の前記ポリ（アリーレンエーテル）と、
２５〜３１質量％の前記ゴム変性ポリスチレンと、
１２〜２０質量％の前記リン酸トリアリール難燃剤と、を含有し、
前記射出成形組成物は、ＡＳＴＭ  Ｄ３８３５に準じて、せん断速度が１００秒−１および１０，０００秒−１、温度が２６０℃の条件で測定したせん断速度依存指数が１２〜１７であり、
ＡＳＴＭ  Ｄ３８３５に準じて、温度２６０℃、せん断速度が１００秒−１の条件で測定した粘度が６００〜１０００Ｐａ・ｓであり、
ＩＳＯ１１３３に準じて、温度２８０℃、荷重５ｋｇの条件で測定した溶融体積流量が３０〜６０ｃｍ３／１０ｍｉｎであり、
ＡＳＴＭ  Ｄ６４８に準じて、１．８２ＭＰａの条件で測定した熱変形温度が８１〜１００℃であり、
温度２３℃で測定した成形収縮が０．４〜０．７％の電槽であることを特徴とする請求項１に記載の射出成形品。
【請求項３３】
前記射出成形組成物はさらに、１．５〜３ｍｍの範囲のサンプル厚みで測定したＵＬ９４垂直燃焼試験等級がＶ−０またはＶ−１であることを特徴とする請求項３２に記載の射出成形品。
【請求項３４】
射出成形組成物を射出して射出成形品を製造する方法であって、
前記射出成形品の一部は、
少なくとも１０ｃｍの第１の寸法と、
少なくとも１０ｃｍの第２の寸法と、
１ｃｍ未満の第３の寸法と、を有し、
前記射出成形品は、クロロホルム中２５℃で測定した固有粘度が０．３〜０．５５ｄＬ／ｇの、３０〜６０質量％のポリ（アリーレンエーテル）と、
２０〜６０質量％のゴム変性ポリスチレンと、
１気圧下、２５〜５０℃の範囲の少なくとも１つの温度で液体である、１０〜２０質量％のリン酸トリアリールと、を含有する射出成形組成物の射出成形品であり、
質量％はすべて、前記射出成形組成物の全質量に対するものであり、
ＡＳＴＭ  Ｄ３８３５に準じて、せん断速度が１００秒−１および１０，０００秒−１、温度が２６０〜３００℃の条件で測定した前記射出成形組成物のせん断速度依存指数が６〜１７であることを特徴とするステップを備える射出成形方法。
【請求項３５】
前記射出成形は、２６０〜３００℃のバレル温度と、５０〜９０℃の型温度と、を用いるステップを備えることを特徴とする請求項３４に記載の射出成形方法。
【請求項３６】
前記射出成形品は、
３０〜１００ｃｍの第１の寸法と、
３０〜１００ｃｍの第２の寸法と、
０．１〜０．５ｃｍの第３の寸法と、を有する少なくとも１つの基本的に平面状の断面を含む電槽であり、
前記射出成形組成物は、クロロホルム中２５℃で測定した固有粘度が０．３〜０．４３ｄＬ／ｇの、ポリ（２，６−ジメチル−１，４−フェニレンエーテル）を含む４５〜５５質量％の前記ポリ（アリーレンエーテル）と、
２５〜３１質量％の前記ゴム変性ポリスチレンと、
１２〜２０質量％の前記リン酸トリアリール難燃剤と、を含有し、
前記射出成形組成物は、ＡＳＴＭ  Ｄ３８３５に準じて、せん断速度が１００秒−１および１０，０００秒−１、温度が２６０℃の条件で測定したせん断速度依存指数が１２〜１７であり、
ＡＳＴＭ  Ｄ３８３５に準じて、温度２６０℃、せん断速度が１００秒−１の条件で測定した粘度が６００〜１０００Ｐａ・ｓであり、
ＩＳＯ１１３３に準じて、温度２８０℃、荷重５ｋｇの条件で測定した溶融体積流量が３０〜６０ｃｍ３／１０ｍｉｎであり、
ＡＳＴＭ  Ｄ６４８に準じて、１．８２ＭＰａの条件で測定した熱変形温度が８１〜１００℃であり、
温度２３℃で測定した成形収縮が０．４〜０．７％であり、
前記射出成形は、２６０〜３００℃のバレル温度と、５０〜９０℃の型温度と、を用いることを特徴とする請求項３４に記載の射出成形方法。
【請求項３７】
前記射出成形組成物は、少なくとも１質量％のリサイクル含量を含むことを特徴とする請求項３４乃至請求項３６のいずれかに記載の射出成形方法。
【請求項３８】
前記射出成形組成物は、５〜５０質量％のリサイクル含量を含むことを特徴とする請求項３４乃至請求項３６のいずれかに記載の射出成形方法。
【請求項３９】
前記リサイクル含量は、その質量に対して０．１〜２質量％の鉛を含むことを特徴とする請求項３８に記載の射出成形方法。
【請求項４０】
前記射出成形組成物は、その全質量に対して０．１〜２質量％の鉛を含むことを特徴とする請求項３６乃至請求項３８のいずれかに記載の射出成形方法。
【請求項４１】
請求項３４乃至請求項４０のいずれかに記載の方法で調製されたことを特徴とする射出成形品。
【発明の詳細な説明】
【技術分野】
【０００１】
ポリ（アリーレンエーテル）類は、高い酸素浸透性と酸素／窒素選択性と共に、優れた耐水性、寸法安定性および固有の難燃性で知られるプラスチックの一種である。強度、剛性、耐薬品性および耐熱性などの特性は、ポリ（アリーレンエーテル）を種々の他のプラスチックと配合して、例えば衛生器具、配電盤、自動車部品およびワイヤーやケーブルの絶縁体などの広範囲の消費財の要求に合うように調整できる。
【背景技術】
【０００２】
ポリ（アリーレンエーテル）と、ゴム変性ポリスチレンと、難燃剤と、を含む射出成形組成物は、種々の物品の成形に一般に用いられる。これらの組成物の射出成形に必要な溶融レオロジー特性は一般に既知である。しかしながら、本発明者は、同様な溶融レオロジー特性を示す射出成形組成物を大型で薄肉の断面を有する物品の成形に用いると、違った成形特性を示し得ることを見出した。例えば、一部の成形組成物は、その他のものに比べて、はるかに大きな成形収縮および／または反りを示す。従って、ポリ（アリーレンエーテル）組成物から作られ、大型で薄肉の物品の成形を向上させる、以前には認識されていなかった溶融レオロジー特性に関する制限を特定することが求められている。また、以前には認識されていなかった溶融レオロジー特性に関する制限を満足するポリ（アリーレンエーテル）組成物を特定することも求められている。
【発明の開示】
【０００３】
上記およびその他の欠点は、射出成形品の一部が、少なくとも１０ｃｍの第１の寸法と、少なくとも１０ｃｍの第２の寸法と、１ｃｍ未満の第３の寸法と、を有し、前記射出成形品は、クロロホルム中２５℃で測定した固有粘度が０．３〜０．５５ｄＬ／ｇの、３０〜６０質量％のポリ（アリーレンエーテル）と、２０〜６０質量％のゴム変性ポリスチレンと、１気圧下、２５〜５０℃の範囲の少なくとも１つの温度で液体である、１０〜２０質量％のリン酸トリアリールと、を含有する射出成形組成物の射出成形品であり、質量％はすべて、前記射出成形組成物の全質量に対するものであり、ＡＳＴＭ  Ｄ３８３５に準じて、せん断速度が１００秒−１および１０，０００秒−１、温度が２６０〜３００℃の条件で測定した前記射出成形組成物のせん断速度依存指数が６〜１７であることを特徴とする射出成形品によって緩和される。
【０００４】
別の実施形態は、射出成形組成物を射出して射出成形品を製造する方法であって、前記射出成形品の一部は、少なくとも１０ｃｍの第１の寸法と、少なくとも１０ｃｍの第２の寸法と、１ｃｍ未満の第３の寸法と、を有し、前記射出成形品は、クロロホルム中２５℃で測定した固有粘度が０．３〜０．５５ｄＬ／ｇの、３０〜６０質量％のポリ（アリーレンエーテル）と、２０〜６０質量％のゴム変性ポリスチレンと、１気圧下、２５〜５０℃の範囲の少なくとも１つの温度で液体である、１０〜２０質量％のリン酸トリアリールと、を含有する射出成形組成物の射出成形品であり、質量％はすべて、前記射出成形組成物の全質量に対するものであり、ＡＳＴＭ  Ｄ３８３５に準じて、せん断速度が１００秒−１および１０，０００秒−１、温度が２６０〜３００℃の条件で測定した前記射出成形組成物のせん断速度依存指数が６〜１７であることを特徴とするステップを備える射出成形方法である。
【０００５】
以下、これらおよびその他の実施形態を詳細に説明する。
【発明を実施するための形態】
【０００６】
本発明者は、せん断速度１００秒−１における溶融粘度とせん断速度１０，０００秒−１における溶融粘度との比が、ポリ（アリーレンエーテル）射出成形組成物を用いた大型でフラットな部品の成形可能性を予測する、以前には認識されていなかった有効変数であることを見出した。２つの異なるせん断速度における溶融粘度比は、せん断速度依存指数として既知である。せん断速度依存指数におけるせん断速度１００秒−１での溶融粘度の重要性は、せん断速度１，０００秒−１未満での溶融粘度が射出成形にとっては重要でないという当分野での従来の知識から考えると、驚くべきものである。例えば、ある学術論文では、種々のプロセスに関連するせん断速度範囲が開示されており、具体的には、射出成形に対するせん断速度範囲として１，０００〜１００，０００秒−１が開示されている（Ｄ．Ｈ．Ｍｏｒｔｏｎ−Ｊｏｎｅｓの「Ｐｏｌｙｍｅｒ  Ｐｒｏｃｅｓｓｉｎｇ」（１９９４）、３５ページ、表２．３）。しかしながら、本発明者は、射出成形者が遭遇した問題を解決しようと試みる中で、成形温度２６０〜３００℃では、せん断速度１００秒−１における溶融粘度とせん断速度１０，０００秒−１における溶融粘度との比が６〜１７の範囲であれば、大型でフラットな部品の成形が改善されることを見出した。
【０００７】
従って、ある実施形態は、射出成形品の一部が、少なくとも１０ｃｍの第１の寸法と、少なくとも１０ｃｍの第２の寸法と、１ｃｍ未満の第３の寸法と、を有し、前記射出成形品は、クロロホルム中２５℃で測定した固有粘度が０．３〜０．５５ｄＬ／ｇの、３０〜６０質量％のポリ（アリーレンエーテル）と、２０〜６０質量％のゴム変性ポリスチレンと、２５℃において液体である、１０〜２０質量％のリン酸トリアリール難燃剤と、を含有する射出成形組成物の射出成形品であり、質量％はすべて、前記射出成形組成物の全質量に対するものであり、ＡＳＴＭ  Ｄ３８３５に準じて、せん断速度が１００秒−１および１０，０００秒−１、温度が２６０〜３００℃の条件で測定した前記射出成形組成物のせん断速度依存指数が６〜１７である、ことを特徴とする射出成形品である。
【０００８】
前記特定されたせん断速度依存指数６〜１７は温度範囲が２６０〜３００℃に対するものであり、特定のせん断速度依存指数は、用いる特定の成形温度に依存するであろう。このせん断速度依存指数は、与えられた溶融温度に対して、せん断速度１００秒−１における溶融粘度とせん断速度１０，０００秒−１における溶融粘度との比として求められる。後述の表３のデータを用いて説明するように、溶融温度２６０℃において、せん断速度１００秒−１における溶融粘度は８４１Ｐａ・ｓである。せん断速度１０，０００秒−１における溶融粘度は６４．２Ｐａ・ｓである。従って、せん断速度依存指数は、８４１／６４．２＝１３．１となる。
【０００９】
一部の実施形態では、温度２６０℃で測定したせん断速度１００秒−１と１０，０００秒−１でのせん断速度依存指数は１２〜１７であり、具体的には１３〜１６であり、より具体的には１３〜１５である。一部の実施形態では、温度２８０℃で測定したせん断速度１００秒−１と１０，０００秒−１でのせん断速度依存指数は１０〜１４であり、具体的には１１〜１３である。一部の実施形態では、温度３００℃で測定したせん断速度１００秒−１と１０，０００秒−１でのせん断速度依存指数は６〜１２であり、具体的には７〜１１であり、より具体的には８〜１０である。
【００１０】
一部の実施形態では、該射出成形組成物の粘度は、ＡＳＴＭ  Ｄ３８３５に準じて、温度２６０℃、せん断速度１００秒−１の条件で測定して１０００Ｐａ・ｓ未満であり、および／または、ＡＳＴＭ  Ｄ３８３５に準じて、温度２８０℃、せん断速度１００秒−１の条件で測定して６００Ｐａ・ｓ未満であり、および／または、ＡＳＴＭ  Ｄ３８３５に準じて、温度３００℃、せん断速度１００秒−１の条件で測定して４００Ｐａ・ｓ未満である。一部の実施形態では、該射出成形組成物の溶融粘度は、ＡＳＴＭ  Ｄ３８３５に準じて、温度２６０〜３００℃、せん断速度１００秒−１の条件で測定して２００〜１０００Ｐａ・ｓであり、具体的には４００〜１０００Ｐａ・ｓである。温度２６０℃では、せん断速度１００秒−１における溶融粘度は６００〜９００Ｐａ・ｓであり得る。温度２８０℃では、せん断速度１００秒−１における溶融粘度は４００〜６００Ｐａ・ｓであり得る。また、温度３００℃では、せん断速度１００秒−１における溶融粘度は２００〜４００Ｐａ・ｓであり得る。
【００１１】
前述のとおり、上記せん断速度依存指数の限定は、射出成形品が大型で薄肉の断面を有する場合に、特に重要である。そうした成形品は、少なくとも１０ｃｍの第１の寸法と、少なくとも１０ｃｍの第２の寸法と、１ｃｍ未満の第３の寸法と、を有する部分を含むことで特徴付けられる。このように、該第１および第２の寸法は、該断面の「大型な」特性を規定し、該第３の寸法は、該断面の「薄い」特性を規定している。一部の実施形態では、第１の寸法は１０〜１００ｃｍであり、第２の寸法は１０〜１００ｃｍであり、第３の寸法は０．０２〜１ｃｍである。一部の実施形態では、第１の寸法は３０〜１００ｃｍであり、第２の寸法は３０〜１００ｃｍであり、第３の寸法は０．１〜０．５ｃｍである。
【００１２】
一部の実施形態では、該第１および第２の寸法は平面を規定する。例えば、前記成形品は、少なくとも１つの壁が（平面）長方形をした全体的に直方体形状の電槽とすることができる。
【００１３】
該射出成形組成物はポリ（アリーレンエーテル）を含有している。好適なポリ（アリーレンエーテル）類としては、下式の繰り返し構造単位を含むものが挙げられる。
【００１４】
【化１】
2011522904.tif 000002
【００１５】
式中、Ｚ１はそれぞれ独立に、ハロゲン、第三級ヒドロカルビルではない非置換または置換Ｃ１−Ｃ１２ヒドロカルビル、Ｃ１−Ｃ１２ヒドロカルビルチオ、Ｃ１−Ｃ１２ヒドロカルビルオキシ、または少なくとも２つの炭素原子がハロゲン原子と酸素原子とを分離しているＣ２−Ｃ１２ハロヒドロカルビルオキシであり、Ｚ２はそれぞれ独立に、水素、ハロゲン、第三級ヒドロカルビルではない非置換または置換Ｃ１−Ｃ１２ヒドロカルビル、Ｃ１−Ｃ１２ドロカルビルチオ、Ｃ１−Ｃ１２ヒドロカルビルオキシ、または少なくとも２つの炭素原子がハロゲン原子と酸素原子とを分離しているＣ２−Ｃ１２ハロヒドロカルビルオキシである。本明細書では、用語「ヒドロカルビル」は、単独で用いられていても、他の用語の接頭辞、接尾辞あるいはその一部として用いられていても、炭素と水素だけを含む残基を指す。残基は、脂肪族あるいは芳香族、直鎖、環式、二環式、分枝鎖、飽和あるいは不飽和であり得る。それにはまた、脂肪族、芳香族、直鎖、環式、二環式、分枝鎖、飽和および不飽和の炭化水素部分の組み合わせが含まれ得る。しかしながら、該ヒドロカルビル残基が置換として記載された場合には、置換された炭素員および水素員上にヘテロ原子を選択的に含んでいてもよい。このように、置換と特定的に記載された場合は、該ヒドロカルビル残基は、１つまたは複数のカルボニル基、アミノ基、水酸基などを含んでいてもよく、あるいは、ヒドロカルビル残基骨格内にヘテロ原子を含んでいてもよい。一例として、Ｚ１は、末端３，５−ジメチル−１，４−フェニル基と酸化重合触媒のジ−ｎ−ブチルアミン成分との反応で形成されたジ−ｎ−ブチルアミノメチル基であってもよい。
【００１６】
一部の実施形態では、前記ポリ（アリーレンエーテル）は、２，６−ジメチル−１，４−フェニレンエーテル単位と、２，３，６−トリメチル−１，４−フェニレンエーテル単位、またはこれらの組合せを含む。一部の実施形態では、前記ポリ（アリーレンエーテル）はポリ（２，６−ジメチル−１，４−フェニレンエーテル）である。
【００１７】
前記ポリ（アリーレンエーテル）は、典型的に前記水酸基のオルト位置に存在するアミノアルキル含有末端基を有する分子を含み得る。また、テトラメチルジフェノキノン（ＴＭＤＱ）副生成物が存在する２，６−ジメチルフェノール含有反応混合物から典型的に得られるテトラメチルジフェノキノン末端基も存在することが多い。該ポリ（アリーレンエーテル）は、ホモポリマー、共重合体、グラフト共重合体、イオノマー、ブロック共重合体、あるいはこれらのうちの少なくとも１つを含む組み合わせの形態であり得る。
【００１８】
前記ポリ（アリーレンエーテル）の固有粘度は、クロロホルム中２５℃で測定して０．３〜０．５５ｄＬ／ｇである。具体的には、該ポリ（アリーレンエーテル）の固有粘度は０．３５〜０．５ｄＬ／ｇであり、より具体的には０．３５〜０．４５ｄＬ／ｇであってもよい。
【００１９】
前記射出成形組成物は、射出成形組成物の全質量に対して３０〜６０の質量％の前記ポリ（アリーレンエーテル）を含む。この範囲内で、該ポリ（アリーレンエーテル）の量は、４０〜６０質量％に、より具体的には４５〜６０質量％に、さらにより具体的には５０〜６０質量％に、さらにより具体的には５０〜５５質量％にできる。
【００２０】
前記射出成形組成物は、前記ポリ（アリーレンエーテル）に加えてゴム変性ポリスチレンを含む。ゴム変性ポリスチレン類は、「高衝撃ポリスチレン」あるいは「ＨＩＰＳ」と呼ばれることもある。一部の実施形態では、該ゴム変性ポリスチレンは、８０〜９６質量％のポリスチレン、具体的には８８〜９４質量％のポリスチレンと、４〜２０質量％のポリブタジエン、具体的には６〜１２質量％のポリブタジエンと、を含む。一部の実施形態では、該ゴム変性ポリスチレンの有効ゲル含量は１０〜３５％である。好適なゴム変性ポリスチレン類は、例えば、ＧＥプラスチック社(現在は、ＳＡＢＩＣ  Ｉｎｎｏｖａｔｉｖｅ  Ｐｌａｓｔｉｃｓ社)からＧＥＨ１８９７として、またＣｈｅｖｒｏｎ社からＤ７０２２．２７として市販されている。
【００２１】
前記射出成形組成物は、その全質量に対して２０〜６０質量％のゴム変性ポリスチレンを含む。この範囲内で、該ゴム変性ポリスチレンの量は２０〜５０質量％に、より具体的には２０〜４０質量％に、さらにより具体的には２０〜３０質量％にできる。
【００２２】
前記射出成形組成物は、ポリ（アリーレンエーテル）およびゴム変性ポリスチレンに加えて、１気圧下（ａｔ  ｏｎｅ  ａｔｍｏｓｐｈｅｒｅ）、２５〜５０℃の範囲の少なくとも１つの温度で液体であるリン酸トリアリールを含む。１気圧下、２５〜５０℃の範囲の少なくとも１つの温度で液体であるリン酸トリアリール類には、例えば、レゾルシノールビス（ジフェニルホスフェート）、レゾルシノールビス（ジ−２，６−ジメチルフェニルホスフェート）、ビスフェノールＡビス（ジフェニルホスフェート）、レゾルシノールビス（ジ−２，６−ジメチルフェニルホスフェート）、アルキル化トリフェニルホスフェート類（メチル化トリフェニルホスフェート類およびブチル化トリフェニルホスフェート類など）など、およびこれらの混合物が含まれる。該射出成形組成物は、その全質量に対して、前記リン酸トリアリールを１０〜２０質量％、具体的には１５〜２０質量％含む。
【００２３】
前記射出成形組成物は任意的に、アルケニル芳香族化合物と共役ジエンとの非水素化ブロック共重合体をさらに含みうる。該アルケニル芳香族化合物は、例えばスチレン、メチルスチレン、ｔ−ブチルスチレンなどであり得る。該共役ジエンは、例えばブタジエン、イソプレンなどであり得る。好適な非水素化ブロック共重合体類には、例えばポリ（スチレン−ｂ−ブタジエン）ジブロック共重合体類やポリ（スチレン−ｂ−ブタジエン−ｂ−スチレン）トリブロック共重合体類が含まれる。該非水素化ブロック共重合体が存在する場合、その量は該射出成形組成物の全質量に対して、０．５〜５質量％、具体的には１〜４質量％、より具体的には１〜３質量％である。
【００２４】
前記射出成形組成物は、その全質量に対して、１０〜２０質量％の前記リン酸トリアリールを含む。この範囲内で、前記ゴム変性ポリスチレンの量は１２〜１８質量％に、より具体的には１３〜１７質量％にできる。
【００２５】
前記射出成形組成物は任意的に、熱可塑性分野で既知の種々の添加剤をさら含む。例えば、該射出成形組成物は任意的に、安定剤、酸化防止剤、離型剤、加工助剤、液滴抑制剤、成核剤、ＵＶカット剤、染料、顔料、香料、静電防止剤、鉱油、金属活性低下剤、ブロッキング防止剤、ナノクレイなど、およびそれらの組み合わせから選択された添加剤をさらに含んでもよい。
【００２６】
一部の実施形態では、前記射出成形組成物は、必要なものとしてまたは任意的なものとして上述していない、いかなる成分も含まない。例えば、一部の実施形態では、該射出成形組成物が２質量％までの高分子離型剤および／または、例えば、一般にはアクロニムＴＳＡＮと呼ばれるポリ（スチレン−アクリロニトリル）でグラフト化および／またはコーティングされたポリテトラフルオロエチレンなどの０．５質量％までのフルオロポリマー含有添加剤を含むことができるならば、該射出成形組成物は、ポリ（アリーレンエーテル）とゴム変性ポリスチレンと任意的な非水素化ブロック共重合体以外の、いかなるポリマーも含まない。一部の実施形態では、該射出成形組成物は充填材を含まない。一部の実施形態では、該射出成形組成物は、ポリアミド類、ポリエステル類、ポリオレフィンホモポリマー類、ポリ（アルケニル芳香族）ホモポリマー類、ポリ（フェニレンスルフィド）類、およびアルケニル芳香族と共役ジエンとの水素化ブロック共重合体類を含まない。
【００２７】
前記射出成形組成物は優れた溶融特性を示す。例えば、一部の実施形態では、該射出成形組成物の溶融体積流量は、ＩＳＯ１１３３に準じて、温度２８０℃、荷重５ｋｇの条件で測定して４０〜７０ｃｍ３／１０ｍｉｎである。この範囲内で、溶融体積流量は５０〜６５ｃｍ３／１０ｍｉｎ、より具体的には５５〜６０ｃｍ３／１０ｍｉｎでありうる。
【００２８】
前記射出成形組成物は、それから成形された物品に対して優れた物性を付与・発揮する。例えば、一部の実施形態では、該射出成形組成物の熱変形温度は、ＩＳＯ１７８に準じて、１．８２ＭＰａの条件で測定して８１〜１００℃である。この範囲内で、熱変形温度は８５〜１００℃であり、より具体的には９０〜１００℃である。別の例として、一部の実施形態では、該射出成形組成物の曲げ弾性率は、ＩＳＯ１７８に準じて、温度２３℃で測定して少なくとも２５００ＭＰａである。曲げ弾性率は、具体的には２５００〜３０００ＭＰａであり、より具体的には２６００〜２９００ＭＰａである。別の例として、一部の実施形態では、該射出成形組成物のノッチ付アイゾッド衝撃強度は、ＩＳＯ１８０に準じて、温度２３℃で測定して少なくとも５０Ｊ／ｍ２であり、具体的には５０〜２００Ｊ／ｍ２であり、より具体的には８０〜１８０Ｊ／ｍ２である。
【００２９】
一部の実施形態では、前記射出成形品の成形収縮は、後述の作業実施例に記載の方法に準じて、温度２３℃で測定して０．７％以下である。具体的には成形収縮は０．４〜０．７％であり得る。
【００３０】
前記射出成形組成物から種々の成形品が成形される。これら中には、鉛酸蓄電池のケースなどの電槽、ドア、テレビのフレーム、ノート型パソコンのカバー、工具ケースおよび自動車部品などが含まれる。
【００３１】
前記射出成形品はリサイクルできる。従って、該射出成形組成物は、その全重量に対して少なくとも５質量％のリサイクル含量を含むことができる。該リサイクル含量は、具体的には５〜５０質量％に、より具体的には１０〜４０質量％に、さらにより具体的には１０〜３０質量％に、さらにより具体的には１０〜２０質量％にできる。該リサイクル含量には１〜１０回リサイクルされた材料が含まれ得る。リサイクル含量で調製された射出成形品は、リサイクルされていない樹脂で成形された物品の対応する物性値に対して、典型的には少なくとも８５％の物性値を有する。
【００３２】
特に好都合なリサイクルの例は、射出成形組成物で成形された鉛酸蓄電池槽のリサイクルである。この場合、該リサイクル含量あるいは射出成形組成物のいずれかが、全体として０．１〜２質量％の鉛（鉛元素として）を含み得る。この範囲内で、鉛含量は０．２〜１．３質量％に、より具体的には０．４〜０．８質量％にできる。鉛酸蓄電池槽をリサイクルすることにより、環境への鉛排出量が低減される。
【００３３】
特定の実施形態では、前記射出成形品は、３０〜１００ｃｍの第１の寸法と、３０〜１００ｃｍの第２の寸法と、０．１〜０．５ｃｍの第３の寸法と、を有する少なくとも１つの基本的に平面状の断面を含み、射出成形組成物は、クロロホルム中２５℃で測定した固有粘度が０．３〜０．４３ｄＬ／ｇの、４５〜５５質量％のポリ（２，６−ジメチル−１，４−フェニレンエーテル）と、２５〜３１質量％のゴム変性ポリスチレンと、１２〜２０質量％のリン酸トリアリール難燃剤と、を含有し、前記射出成形組成物は、ＡＳＴＭ  Ｄ３８３５に準じて、せん断速度が１００秒−１および１０，０００秒−１、温度が２６０℃の条件で測定したせん断速度依存指数が１２〜１７であり、ＡＳＴＭ  Ｄ３８３５に準じて、温度２６０℃、せん断速度が１００秒−１の条件で測定した粘度が６００〜１０００Ｐａ・ｓであり、ＩＳＯ１１３３に準じて、温度２８０℃、荷重５ｋｇの条件で測定した溶融体積流量が３０〜６０ｃｍ３／１０ｍｉｎであり、ＡＳＴＭ  Ｄ６４８に準じて、１．８２ＭＰａの条件で測定した熱変形温度が８１〜１００℃であり、温度２３℃で測定した成形収縮が０．４〜０．７％であることを特徴とする電槽である。一部の実施形態ではさらに、１．５〜３ｍｍの範囲のサンプル厚み（すなわち、少なくとも１つのサンプル厚み）で測定した、該射出成形組成物のＵＬ９４垂直燃焼試験等級はＶ−０またはＶ−１である。
【００３４】
別の実施形態は、射出成形組成物を射出して射出成形品を製造する方法であって、前記射出成形品の一部は、少なくとも１０ｃｍの第１の寸法と、少なくとも１０ｃｍの第２の寸法と、１ｃｍ未満の第３の寸法と、を有し、前記射出成形品は、クロロホルム中２５℃で測定した固有粘度が０．３〜０．５５ｄＬ／ｇの、３０〜６０質量％のポリ（アリーレンエーテル）と、２０〜６０質量％のゴム変性ポリスチレンと、温度２５℃において液体である、１０〜２０質量％のリン酸トリアリール難燃剤と、を含有する射出成形組成物の射出成形品であり、質量％はすべて、前記射出成形組成物の全質量に対するものであり、ＡＳＴＭ  Ｄ３８３５に準じて、せん断速度が１００秒−１および１０，０００秒−１、温度が２６０〜３００℃の条件で測定した前記射出成形組成物のせん断速度依存指数が６〜１７である、ことを特徴とするステップを備える射出成形方法である。典型的な射出成形条件は、２６０〜３００℃のバレル温度と、５０〜９０℃の型温度と、を用いるステップを備える。
【００３５】
前記射出成形方法の特定の実施形態では、前記射出成形品は、３０〜１００ｃｍの第１の寸法と、３０〜１００ｃｍの第２の寸法と、０．１〜０．５ｃｍの第３の寸法と、を有する少なくとも１つの基本的に平面状の断面を含み、射出成形組成物は、クロロホルム中２５℃で測定した固有粘度が０．３〜０．４３ｄＬ／ｇの、４５〜５５質量％のポリ（２，６−ジメチル−１，４−フェニレンエーテル）と、２５〜３１質量％のゴム変性ポリスチレンと、１２〜２０質量％のリン酸トリアリール難燃剤と、を含有し、前記射出成形組成物は、ＡＳＴＭ  Ｄ３８３５に準じて、せん断速度が１００秒−１および１０，０００秒−１、温度が２６０℃の条件で測定したせん断速度依存指数が１２〜１７であり、ＡＳＴＭ  Ｄ３８３５に準じて、温度２６０℃、せん断速度が１００秒−１の条件で測定した粘度が６００〜１０００Ｐａ・ｓであり、ＩＳＯ１１３３に準じて、温度２８０℃、荷重５ｋｇの条件で測定した溶融体積流量が３０〜６０ｃｍ３／１０ｍｉｎであり、ＡＳＴＭ  Ｄ６４８に準じて、１．８２ＭＰａの条件で測定した熱変形温度が８１〜１００℃であり、温度２３℃で測定した成形収縮が０．４〜０．７％であることを特徴とする電槽であって、前記射出成形は、２６０〜３００℃のバレル温度と、５０〜９０℃の型温度と、を用いるステップを備える。
【００３６】
一部の実施形態では、前記射出成形組成物は、少なくとも１質量％のリサイクル含量を含む。一部の実施形態では、該射出成形組成物は、５〜５０質量％のリサイクル含量を、具体的には１０〜４０質量％のリサイクル含量を、より具体的には１０〜３０質量％のリサイクル含量を、さらにより具体的には１０〜２０質量％のリサイクル含量を含む。一部の実施形態では、該リサイクル含量は、その質量に対して０．１〜２質量％の鉛を含み得る。この範囲内で、鉛含量は０．２〜１．３質量％、具体的には０．４〜０．８質量％であり得る。一部の実施形態では、該射出成形組成物は、その全質量に対して全体として０．１〜２質量％の鉛を含み得る。この範囲内で、該鉛含量は０．２〜１．３質量％、具体的には０．４〜０．８質量％であり得る。
【００３７】
ある実施形態は、上記の方法で調製された射出成形品である。
【００３８】
本発明は、少なくとも以下の実施形態を含む。
【００３９】
（実施形態１）
射出成形品の一部が、少なくとも１０ｃｍの第１の寸法と、少なくとも１０ｃｍの第２の寸法と、１ｃｍ未満の第３の寸法と、を有し、前記射出成形品は、クロロホルム中２５℃で測定した固有粘度が０．３〜０．５５ｄＬ／ｇの、３０〜６０質量％のポリ（アリーレンエーテル）と、２０〜６０質量％のゴム変性ポリスチレンと、１気圧下、２５〜５０℃の範囲の少なくとも１つの温度で液体である、１０〜２０質量％のリン酸トリアリールと、を含有する射出成形組成物の射出成形品であり、質量％はすべて、前記射出成形組成物の全質量に対するものであり、ＡＳＴＭ  Ｄ３８３５に準じて、せん断速度が１００秒−１および１０，０００秒−１、温度が２６０〜３００℃の条件で測定した前記射出成形組成物のせん断速度依存指数が６〜１７である、ことを特徴とする射出成形品。
【００４０】
（実施形態２）
温度２６０℃における前記せん断速度依存指数が１２〜１７であることを特徴とする実施形態１に記載の射出成形品。
【００４１】
（実施形態３）
温度２８０℃における前記せん断速度依存指数が１０〜１４であることを特徴とする実施形態１または実施形態２に記載の射出成形品。
【００４２】
（実施形態４）
温度３００℃における前記せん断速度依存指数が６〜１２であることを特徴とする実施形態１乃至実施形態３のいずれかに記載の射出成形品。
【００４３】
（実施形態５）
前記第１の寸法は１０〜１００ｃｍであり、前記第２の寸法は１０〜１００ｃｍであり、前記第３の寸法は０．０２〜１ｃｍであることを特徴とする実施形態１乃至実施形態４のいずれかに記載の射出成形品。
【００４４】
（実施形態６）
前記第１の寸法は３０〜１００ｃｍであり、前記第２の寸法は３０〜１００ｃｍであり、前記第３の寸法は０．１〜０．５ｃｍであることを特徴とする実施形態１乃至実施形態５のいずれかに記載の射出成形品。
【００４５】
（実施形態７）
前記第１および第２の寸法は平面を規定することを特徴とする実施形態１乃至実施形態６のいずれかに記載の射出成形品。
【００４６】
（実施形態８）
前記射出成形組成物の粘度は、ＡＳＴＭ  Ｄ３８３５に準じて、温度２６０℃、せん断速度１００秒−１の条件で測定して１０００Ｐａ・ｓ未満であることを特徴とする実施形態１乃至実施形態７のいずれかに記載の射出成形品。
【００４７】
（実施形態９）
前記射出成形組成物の粘度は、ＡＳＴＭ  Ｄ３８３５に準じて、温度２８０℃、せん断速度１００秒−１の条件で測定して６００Ｐａ・ｓ未満であることを特徴とする実施形態１乃至実施形態８のいずれかに記載の射出成形品。
【００４８】
（実施形態１０）
前記射出成形組成物の粘度は、ＡＳＴＭ  Ｄ３８３５に準じて、温度３００℃、せん断速度１００秒−１の条件で測定して４００Ｐａ・ｓ未満であることを特徴とする実施形態１乃至実施形態９のいずれかに記載の射出成形品。
【００４９】
（実施形態１１）
前記射出成形組成物の粘度は、ＡＳＴＭ  Ｄ３８３５に準じて、温度２６０〜３００℃、せん断速度１００秒−１の条件で測定して２００〜１０００Ｐａ・ｓであることを特徴とする実施形態１乃至実施形態１０のいずれかに記載の射出成形品。
【００５０】
（実施形態１２）
前記射出成形組成物の溶融体積流量は、ＩＳＯ１１３３に準じて、温度２８０℃、荷重５ｋｇの条件で測定して４０〜７０ｃｍ３／１０ｍｉｎであることを特徴とする実施形態１乃至実施形態１１のいずれかに記載の射出成形品。
【００５１】
（実施形態１３）
前記射出成形組成物の熱変形温度は、ＡＳＴＭ  Ｄ６４８に準じて、１．８２ＭＰａの条件で測定して８１〜１００℃であることを特徴とする実施形態１乃至実施形態１２のいずれかに記載の射出成形品。
【００５２】
（実施形態１４）
前記射出成形組成物の曲げ弾性率は、ＩＳＯ１７８に準じて、温度２３℃で測定して少なくとも２５００Ｍｐａであることを特徴とする実施形態１乃至実施形態１３のいずれかに記載の射出成形品。
【００５３】
（実施形態１５）
前記射出成形組成物の曲げ弾性率は、ＩＳＯ１７８に準じて、温度２３℃の条件にて測定して２５００〜３０００ＭＰａであることを特徴とする実施形態１乃至実施形態１４のいずれかに記載の射出成形品。
【００５４】
（実施形態１６）
前記射出成形組成物のノッチ付アイゾッド衝撃強度は、ＩＳＯ１８０に準じて、温度２３℃で測定して少なくとも５０Ｊ／ｍ２であることを特徴とする実施形態１乃至実施形態１５のいずれかに記載の射出成形品。
【００５５】
（実施形態１７）
前記射出成形組成物のノッチ付アイゾッド衝撃強度は、ＩＳＯ１８０に準じて、温度２３℃で測定して５０〜２００Ｊ／ｍ２であることを特徴とする実施形態１乃至実施形態１６のいずれかに記載の射出成形品。
【００５６】
（実施形態１８）
前記射出成形品の成形収縮は、温度２３℃で測定して０．７％以下であることを特徴とする実施形態１乃至実施形態１７のいずれかに記載の射出成形品。
【００５７】
（実施形態１９）
前記射出成形品の成形収縮は、温度２３℃で測定して０．４〜０．７％であることを特徴とする実施形態１乃至実施形態１８のいずれかに記載の射出成形品。
【００５８】
（実施形態２０）
前記ゴム変性ポリスチレンは、８８〜９４質量％のポリスチレンと、６〜１２質量％のポリブタジエンと、を含むことを特徴とする実施形態１乃至実施形態１９のいずれかに記載の射出成形品。
【００５９】
（実施形態２１）
前記リン酸トリアリールは、レゾルシノールビス（ジフェニルホスフェート）、ビスフェノールＡビス（ジフェニルホスフェート）、あるいはこれらの混合物であることを特徴とする実施形態１乃至実施形態２０のいずれかに記載の射出成形品。
【００６０】
（実施形態２２）
前記射出成形組成物はさらに、０．５〜５質量％のポリスチレン−ポリブタジエン−ポリスチレントリブロック共重合体を含むことを特徴とする実施形態１乃至実施形態２１のいずれかに記載の射出成形品。
【００６１】
（実施形態２３）
前記射出成形組成物はさらに、安定剤、酸化防止剤、離型剤、加工助剤、液滴抑制剤、着色剤、香料およびこれらの混合物から成る群から選択される添加剤を含むことを特徴とする実施形態１乃至実施形態２２のいずれかに記載の射出成形品。
【００６２】
（実施形態２４）
前記射出成形組成物は、ポリアミド類、ポリエステル類、ポリオレフィンホモポリマー類、ポリ（アルケニル芳香族）ホモポリマー類、ポリ（フェニレンスルフィド）類、およびアルケニル芳香族と共役ジエンとの水素化ブロック共重合体類を含まないことを特徴とする実施形態１乃至実施形態２３のいずれかに記載の射出成形品。
【００６３】
（実施形態２５）
前記射出成形組成物が２質量％までの高分子離型剤および／または０．５質量％までのフルオロポリマー含有添加剤を含むことができるならば、前記射出成形組成物は、前記ポリ（アリーレンエーテル）と前記ゴム変性ポリスチレンとポリスチレン−ポリブタジエン−ポリスチレントリブロック共重合体以外のいかなるポリマーも含まないことを特徴とする実施形態１乃至実施形態２４のいずれかに記載の射出成形品。
【００６４】
（実施形態２６）
前記射出成形品は電槽であることを特徴とする実施形態１乃至実施形態２５のいずれかに記載の射出成形品。
【００６５】
（実施形態２７）
前記射出成形組成物は、少なくとも５質量％のリサイクル含量を含むことを特徴とする実施形態１乃至実施形態２６のいずれかに記載の射出成形品。
【００６６】
（実施形態２８）
前記射出成形組成物は、５〜５０質量％のリサイクル含量を含むことを特徴とする実施形態１乃至実施形態２７のいずれかに記載の射出成形品。
【００６７】
（実施形態２９）
前記リサイクル含量は、１〜１０回リサイクルされた材料を含むことを特徴とする実施形態２８に記載の射出成形品。
【００６８】
（実施形態３０）
前記射出成形品は電槽であり、前記リサイクル含量は、その全質量に対して０．１〜２質量％の鉛を含むことを特徴とする実施形態１乃至実施形態２９のいずれかに記載の射出成形品。
【００６９】
（実施形態３１）
前記射出成形品は電槽であり、前記射出成形組成物は、その全質量に対して０．１〜２質量％の鉛を含むことを特徴とする実施形態１乃至実施形態２９のいずれかに記載の射出成形品。
【００７０】
（実施形態３２）
前記射出成形品は、３０〜１００ｃｍの第１の寸法と、３０〜１００ｃｍの第２の寸法と、０．１〜０．５ｃｍの第３の寸法と、を有する少なくとも１つの基本的に平面状の断面を含み、前記射出成形組成物は、クロロホルム中２５℃で測定した固有粘度が０．３〜０．４３ｄＬ／ｇの、ポリ（２，６−ジメチル−１，４−フェニレンエーテル）を含む４５〜５５質量％の前記ポリ（アリーレンエーテル）と、２５〜３１質量％の前記ゴム変性ポリスチレンと、１２〜２０質量％の前記リン酸トリアリール難燃剤と、を含有し、前記射出成形組成物は、ＡＳＴＭ  Ｄ３８３５に準じて、せん断速度が１００秒−１および１０，０００秒−１、温度が２６０℃の条件で測定したせん断速度依存指数が１２〜１７であり、ＡＳＴＭ  Ｄ３８３５に準じて、温度２６０℃、せん断速度が１００秒−１の条件で測定した粘度が６００〜１０００Ｐａ・ｓであり、ＩＳＯ１１３３に準じて、温度２８０℃、荷重５ｋｇの条件で測定した溶融体積流量が３０〜６０ｃｍ３／１０ｍｉｎであり、ＡＳＴＭ  Ｄ６４８に準じて、１．８２ＭＰａの条件で測定した熱変形温度が８１〜１００℃であり、温度２３℃で測定した成形収縮が０．４〜０．７％の電槽であることを特徴とする実施形態１に記載の射出成形品。
【００７１】
（実施形態３３）
前記射出成形組成物はさらに、１．５〜３ｍｍの範囲のサンプル厚みで測定したＵＬ９４垂直燃焼試験等級がＶ−０またはＶ−１であることを特徴とする実施形態３２に記載の射出成形品。
【００７２】
（実施形態３４）
射出成形組成物を射出して射出成形品を製造するステップであって、前記射出成形品の一部は、少なくとも１０ｃｍの第１の寸法と、少なくとも１０ｃｍの第２の寸法と、１ｃｍ未満の第３の寸法と、を有し、前記射出成形品は、クロロホルム中２５℃で測定した固有粘度が０．３〜０．５５ｄＬ／ｇの、３０〜６０質量％のポリ（アリーレンエーテル）と、２０〜６０質量％のゴム変性ポリスチレンと、１気圧下、２５〜５０℃の範囲の少なくとも１つの温度で液体である、１０〜２０質量％のリン酸トリアリールと、を含有する射出成形組成物の射出成形品であり、質量％はすべて、前記射出成形組成物の全質量に対するものであり、ＡＳＴＭ  Ｄ３８３５に準じて、せん断速度が１００秒−１および１０，０００秒−１、温度が２６０〜３００℃の条件で測定した前記射出成形組成物のせん断速度依存指数が６〜１７であることを特徴とするステップを備える射出成形方法。
【００７３】
（実施形態３５）
前記射出成形は、２６０〜３００℃のバレル温度と、５０〜９０℃の型温度と、を用いるステップを備えることを特徴とする実施形態３４に記載の射出成形方法。
【００７４】
（実施形態３６）
前記射出成形品は、３０〜１００ｃｍの第１の寸法と、３０〜１００ｃｍの第２の寸法と、０．１〜０．５ｃｍの第３の寸法と、を有する少なくとも１つの基本的に平面状の断面を含む電槽であり、前記射出成形組成物は、クロロホルム中２５℃で測定した固有粘度が０．３〜０．４３ｄＬ／ｇの、ポリ（２，６−ジメチル−１，４−フェニレンエーテル）を含む４５〜５５質量％の前記ポリ（アリーレンエーテル）と、２５〜３１質量％の前記ゴム変性ポリスチレンと、１２〜２０質量％の前記リン酸トリアリール難燃剤と、を含有し、前記射出成形組成物は、ＡＳＴＭ  Ｄ３８３５に準じて、せん断速度が１００秒−１および１０，０００秒−１、温度が２６０℃の条件で測定したせん断速度依存指数が１２〜１７であり、ＡＳＴＭ  Ｄ３８３５に準じて、温度２６０℃、せん断速度が１００秒−１の条件で測定した粘度が６００〜１０００Ｐａ・ｓであり、ＩＳＯ１１３３に準じて、温度２８０℃、荷重５ｋｇの条件で測定した溶融体積流量が３０〜６０ｃｍ３／１０ｍｉｎであり、ＡＳＴＭ  Ｄ６４８に準じて、１．８２ＭＰａの条件で測定した熱変形温度が８１〜１００℃であり、温度２３℃で測定した成形収縮が０．４〜０．７％であり、前記射出成形は、２６０〜３００℃のバレル温度と、５０〜９０℃の型温度と、を用いるステップを含むことを特徴とする実施形態３４に記載の射出成形方法。
【００７５】
（実施形態３７）
前記射出成形組成物は、少なくとも１質量％のリサイクル含量を含むことを特徴とする実施形態３４乃至実施形態３６のいずれかに記載の射出成形方法。
【００７６】
（実施形態３８）
前記射出成形組成物は、５〜５０質量％のリサイクル含量を含むことを特徴とする実施形態３４乃至実施形態３６のいずれかに記載の射出成形方法。
【００７７】
（実施形態３９）
前記リサイクル含量は、その質量に対して０．１〜２質量％の鉛を含むことを特徴とする実施形態３８に記載の射出成形方法。
【００７８】
（実施形態４０）
前記射出成形組成物は、その全質量に対して０．１〜２質量％の鉛を含むことを特徴とする実施形態３６乃至実施形態３８のいずれかに記載の射出成形方法。
【００７９】
（実施形態４１）
実施形態３４乃至実施形態４０のいずれかに記載の方法で調製されたことを特徴とする射出成形品。
【００８０】
本発明を、以下の限定しない実施例によってさらに説明する。
【００８１】
（実施例１〜４、比較例１）
成形組成物、レオロジー特性および製造した成形品の物性との関係を、これらの実施例によって説明する。
【００８２】
表１に記載の材料を用いて射出成形組成物を調製した。
【００８３】
【表１】
2011522904.tif 000003
【００８４】
すべての成分量が質量部で表示された表２の成分量を用いて、すべての実施例の組成物を押出混合した。内径５３ｍｍ、１０ゾーンの二軸スクリュ押出機を、スクリュ回転速度が２８０ｒｐｍ、ゾーン温度が供給口から口金に向かって、２００−２４５−２６０−２６０−２６０−２６０−２６０−２６０−２６０−２６０℃で操作して押出混合を行った。押出品を冷却してペレットに裁断した。
【００８５】
ＡＳＴＭ  Ｄ１２３８−０４に準じて、温度２８０℃、荷重５ｋｇの条件で測定して、溶融体積流量（ＭＶＲ）の値をｃｍ３／１０ｍｉｎ単位で求めた。
【００８６】
ＡＳＴＭ  Ｄ３８３５に準じて、温度２６０、２８０および３００℃、せん断速度１００秒−１〜１０，０００秒−１とし、毛細管の長さ：径比２０：１、毛細管径１．０ｍｍ、毛細管入口角１８０°および滞留時間４分の条件で、カイエネス（Ｋａｙｅｎｅｓｓ）毛細管粘度計を用いて、溶融粘度値をＰａ・ｓ単位で求めた。せん断速度１００秒−１における溶融粘度とせん断速度１０，０００秒−１における溶融粘度との比として、せん断速度依存指数（「ＳＴＩ」）を求めた。
【００８７】
１０，０００秒−１におけるせん断速度。せん断速度と温度の関数としての溶融粘度値、および温度の関数としてのせん断速度依存指数を表３に示す。
【００８８】
バレル温度２６０℃、型温度５５℃、圧力４．８３ＭＰａ（７００ｐｓｉ）、射出速度５．０８ｃｍ／ｓｅｃ（２インチ／ｓｅｃ）の条件で、物性試験用サンプルを射出成形した。
【００８９】
ＩＳＯ１７８（２００１）に準じて、曲げ弾性率値をＭＰａ単位で求めた。テスト棒は、８０ｍｍ×１０ｍｍ×４ｍｍの大きさであった。表２の曲げ弾性率値は５本のテスト棒の試験結果の平均値である。
【００９０】
ＩＳＯ１７８（２００１）に準じて、５％歪み時の曲げ応力をＭＰａ単位で求めた。
【００９１】
ＡＳＴＭ  Ｄ６４８−０７に準じて、荷重１．８２ＭＰａでの、３．２ｍｍ棒での熱変形温度（ＨＤＴ）の値を℃単位で求めた。
【００９２】
ＩＳＯ１８０（２０００）に準じて、温度２３℃での３．２ｍｍ棒におけるノッチ付アイゾッド衝撃強度（ＮＩＩ）の値をＪ／ｍ２単位で求めた。
【００９３】
標準の「Ｄｙｎａｔｕｐ」ディスク（ＡＳＴＭ  Ｄ３７６３−０６参照）を成形し、流れ方向および流れに直角な方向における実際の部品径を測定して、成形収縮値を％単位で求めた。該成形方法では、溶融樹脂はディスク状型の一端に入り、型を充填しながら他端まで流動する。報告した成形収縮値は、以下の数式で表される２方向における成形収縮の平均値である。
【００９４】
【数１】
2011522904.tif 000004
【００９５】
【数２】
2011522904.tif 000005
式中、型径（成形径）は該型のディスク径であり、流れ方向の径（流れ径）は、樹脂流れ方向における成形ディスク径であり、流れに直角な方向の径は、樹脂流れ方向と垂直な方向の成形ディスク径である。
【００９６】
表２および３の特性に関し、実施例１〜４の射出成形組成物からは、０．４８〜０．６６％という驚くほど低い成形収縮値の物品が得られた。観察されたこれらの成形収縮値は、０．７４％という比較例１の成形収縮値より予想外に低かった。また、実施例１〜４の組成物の熱変形温度は８１〜９８℃であり、比較例１の８０℃と比較して優れていた。また、実施例１〜４の組成物のせん断速度依存指数は、比較例１と比べて低減されていた。具体的には、比較例１のせん断速度依存指数１７．９に対して、実施例１〜４のそれは１２．５〜１４．８であった。特定の理論に拘束されることを願っている訳ではないが、本発明者は、１００〜１０，０００秒−１における粘度から求められるせん断速度依存指数によって、電槽などの大型で薄肉の物品の成形可能性が予測できると考える。射出成形ではせん断速度が１０００〜１０，０００秒−１における溶融粘度が重要だと考えられていたことからすると、これは驚くべきことである。このように、１００〜１０，０００秒−１における粘度を基に求めたせん断速度依存指数は、大型で薄肉の物品をポリ（アリーレンエーテル）組成物から成形するための、以前には認識されていなかった有効変数であると思われる。
【００９７】
【表２】
2011522904.tif 000006
【００９８】
【表３】
2011522904.tif 000007
【００９９】
（実施例５、比較例２および３）
これらの実施例によって、該射出成形組成物がスケールアップできることを示す。
【０１００】
この一連の実施例では、長さ：内径比（Ｌ／Ｄ）が１５．５：１の２０３ｍｍ内径Ｂａｋｅｒ−Ｐｅｒｋｉｎｓ二軸スクリュ押出機を用いた押出混合で該射出成形組成物を調製した。典型的なスクリュ回転速度は２７５ｒｐｍであった。６ゾーンの温度制御として、温度供給口から口金に向かって、２０４−２６０−２６０−２６０−２６０−２８８℃（４００−５００−５００−５００−５００−５５０Ｆａｒｅｎｈｅｉｔ）という、通常の温度勾配を用いた。押出混合のためのスクリュ設計は、計測ゾーンと溶融ゾーンに続いて、混合ゾーンと揚液ゾーンとを同時に配置した。代表的な生産速度を１４００〜２３００ｋｇ／時間（３０００〜５０００ポンド／時間）とした。生成した押出品を冷却してペレットに裁断した。
【０１０１】
組成物と燃焼特性を表４に要約した。実施例５の組成物は前述の実施例３のものと同じであり、比較例２のそれは前述の比較例１のそれと同じである。ＵＬ９４の「装置と器具の部品用プラスチック材料の燃焼性試験」（「Ｔｅｓｔ  ｆｏｒ  Ｆｌａｍｍａｂｉｌｉｔｙ  ｏｆ  Ｐｌａｓｔｉｃｓ  Ｍａｔｅｒｉａｌｓ  ｆｏｒ  Ｐａｒｔｓ  ｉｎ  Ｄｅｖｉｃｅｓ  ａｎｄ  Ａｐｐｌｉａｎｃｅｓ」）第５版（１９９６）の、３ｍｍ厚のサンプルを用いた垂直燃焼試験に準じて、９４等級を決定した。
【０１０２】
粘度測定の結果を表５に示す。各溶融粘度値は８つのサンプルでの測定の平均値である。
【０１０３】
【表４】
2011522904.tif 000008
【０１０４】
【表５】
2011522904.tif 000009
【０１０５】
本明細書では実施例を用いて最良の実施形態を始めとする典型的な実施形態を開示しており、当業者によって本発明をなし使用することが可能な実施形態を開示している。本発明の特許範囲は請求の範囲によって定義され、当業者がもたらすその他の実施例も包含し得る。こうしたその他の実施例は、請求の範囲の文字どおりの解釈と違わない構成要素を有する場合、あるいは請求の範囲の文字どおりの解釈とごくわずかな違いしかない等価な構成要素を含んでいる場合には、請求の範囲の範囲内であると意図される。
【０１０６】
引用された特許、特許出願および他の参考文献はすべて、参照により本明細書に援用される。しかしながら、本出願中の用語が援用された参考文献の用語と矛盾するか対立する場合、本出願の用語が援用された参考文献の矛盾する用語に優先する。
【０１０７】
本明細書で開示されたすべての範囲は評価項目（ｅｎｄｐｏｉｎｔｓ）を含むものであり、該評価項目は互いに独立に組み合わせ可能である。
【０１０８】
本発明の記述文脈（特に以下の請求の範囲の文脈）における単数表現は、本明細書で別途明示がある場合または文脈上明らかに矛盾する場合を除き、単数および複数を含むものと解釈される。さらに、本明細書で用いられる、「第１の」「第２の」などの用語は、いかなる順序や量あるいは重要度を表すものではなく、ある要素と他の要素とを区別するために用いるものである。量に関連して用いられる修飾語「約」は、述べられた数値を含んでおり、文脈で指図された意味を有している（例えば、特定の量の測定に付随する誤差の程度を含むなど）。
【手続補正書】
【提出日】平成22年12月21日(2010.12.21)
【手続補正１】
【補正対象書類名】特許請求の範囲
【補正対象項目名】全文
【補正方法】変更
【補正の内容】
【特許請求の範囲】
【請求項１】
一部が、少なくとも１０ｃｍの第１の寸法と、
少なくとも１０ｃｍの第２の寸法と、
１ｃｍ未満の第３の寸法と、を有し、
クロロホルム中２５℃で測定した固有粘度が０．３〜０．５５ｄＬ／ｇの、３０〜６０質量％のポリ（アリーレンエーテル）と、
２０〜６０質量％のゴム変性ポリスチレンと、
１気圧下、２５〜５０℃の範囲の少なくとも１つの温度で液体である、１０〜２０質量％のリン酸トリアリールと、を含有する射出成形組成物の製品であり、
質量％はすべて、前記射出成形組成物の全質量に対するものであり、
ＡＳＴＭ  Ｄ３８３５に準じて、せん断速度が１００秒−１および１０，０００秒−１、温度が２６０〜３００℃の条件で測定した前記射出成形組成物のせん断速度依存指数が６〜１７である、ことを特徴とする射出成形品。
【請求項２】
前記ゴム変性ポリスチレンは、８８〜９４質量％のポリスチレンと、６〜１２質量％のポリブタジエンと、を含むことを特徴とする請求項１に記載の射出成形品。
【請求項３】
前記リン酸トリアリールは、レゾルシノールビス（ジフェニルホスフェート）、ビスフェノールＡビス（ジフェニルホスフェート）、あるいはこれらの混合物であることを特徴とする請求項１または２に記載の射出成形品。
【請求項４】
前記射出成形組成物はさらに、０．５〜５質量％のポリスチレン−ポリブタジエン−ポリスチレントリブロック共重合体を含むことを特徴とする請求項１乃至請求項３のいずれかに記載の射出成形品。
【請求項５】
前記射出成形組成物は、ポリアミド、ポリエステル、ポリオレフィンホモポリマー、ポリ（アルケニル芳香族）ホモポリマー、ポリ（フェニレンスルフィド）、およびアルケニル芳香族と共役ジエンとの水素化ブロック共重合体を含まないことを特徴とする請求項１乃至請求項４のいずれかに記載の射出成形品。
【請求項６】
前記射出成形組成物が２質量％までの高分子離型剤および／または０．５質量％までのフルオロポリマー含有添加剤を含むならば、前記射出成形組成物は、前記ポリ（アリーレンエーテル）と前記ゴム変性ポリスチレンとポリスチレン−ポリブタジエン−ポリスチレントリブロック共重合体以外のいかなるポリマーも含まないことを特徴とする請求項１乃至請求項５のいずれかに記載の射出成形品。
【請求項７】
前記射出成形品は電槽であることを特徴とする請求項１乃至請求項６のいずれかに記載の射出成形品。
【請求項８】
前記射出成形品は、
３０〜１００ｃｍの第１の寸法と、
３０〜１００ｃｍの第２の寸法と、
０．１〜０．５ｃｍの第３の寸法と、を有する少なくとも１つの基本的に平面状の断面を含み、
前記射出成形組成物は、クロロホルム中２５℃で測定した固有粘度が０．３〜０．４３ｄＬ／ｇの、ポリ（２，６−ジメチル−１，４−フェニレンエーテル）を含む４５〜５５質量％の前記ポリ（アリーレンエーテル）と、
２５〜３１質量％の前記ゴム変性ポリスチレンと、
１２〜２０質量％の前記リン酸トリアリールの難燃剤と、を含有し、
前記射出成形組成物は、ＡＳＴＭ  Ｄ３８３５に準じて、せん断速度が１００秒−１および１０，０００秒−１、温度が２６０℃の条件で測定したせん断速度依存指数が１２〜１７であり、
ＡＳＴＭ  Ｄ３８３５に準じて、温度２６０℃、せん断速度が１００秒−１の条件で測定した粘度が６００〜１０００Ｐａ・ｓであり、
ＩＳＯ１１３３に準じて、温度２８０℃、荷重５ｋｇの条件で測定した溶融体積流量が３０〜６０ｃｍ３／１０ｍｉｎであり、
ＡＳＴＭ  Ｄ６４８に準じて、１．８２ＭＰａの条件で測定した熱変形温度が８１〜１００℃であり、
温度２３℃で測定した成形収縮が０．４〜０．７％の電槽であることを特徴とする請求項１に記載の射出成形品。
【請求項９】
射出成形組成物を射出して射出成形品を製造する方法であって、
前記射出成形品の一部は、
少なくとも１０ｃｍの第１の寸法と、
少なくとも１０ｃｍの第２の寸法と、
１ｃｍ未満の第３の寸法と、を有し、
前記射出成形品は、クロロホルム中２５℃で測定した固有粘度が０．３〜０．５５ｄＬ／ｇの、３０〜６０質量％のポリ（アリーレンエーテル）と、
２０〜６０質量％のゴム変性ポリスチレンと、
１気圧下、２５〜５０℃の範囲の少なくとも１つの温度で液体である、１０〜２０質量％のリン酸トリアリールと、を含有する射出成形組成物の射出成形品であり、
質量％はすべて、前記射出成形組成物の全質量に対するものであり、
ＡＳＴＭ  Ｄ３８３５に準じて、せん断速度が１００秒−１および１０，０００秒−１、温度が２６０〜３００℃の条件で測定した前記射出成形組成物のせん断速度依存指数が６〜１７であることを特徴とするステップを備える射出成形方法。
【請求項１０】
前記射出成形品は、
３０〜１００ｃｍの第１の寸法と、
３０〜１００ｃｍの第２の寸法と、
０．１〜０．５ｃｍの第３の寸法と、を有する少なくとも１つの基本的に平面状の断面を含む電槽であり、
前記射出成形組成物は、クロロホルム中２５℃で測定した固有粘度が０．３〜０．４３ｄＬ／ｇの、ポリ（２，６−ジメチル−１，４−フェニレンエーテル）を含む４５〜５５質量％の前記ポリ（アリーレンエーテル）と、
２５〜３１質量％の前記ゴム変性ポリスチレンと、
１２〜２０質量％の前記リン酸トリアリールの難燃剤と、を含有し、
前記射出成形組成物は、ＡＳＴＭ  Ｄ３８３５に準じて、せん断速度が１００秒−１および１０，０００秒−１、温度が２６０℃の条件で測定したせん断速度依存指数が１２〜１７であり、
ＡＳＴＭ  Ｄ３８３５に準じて、温度２６０℃、せん断速度が１００秒−１の条件で測定した粘度が６００〜１０００Ｐａ・ｓであり、
ＩＳＯ１１３３に準じて、温度２８０℃、荷重５ｋｇの条件で測定した溶融体積流量が３０〜６０ｃｍ３／１０ｍｉｎであり、
ＡＳＴＭ  Ｄ６４８に準じて、１．８２ＭＰａの条件で測定した熱変形温度が８１〜１００℃であり、
温度２３℃で測定した成形収縮が０．４〜０．７％であり、
前記射出成形には、２６０〜３００℃のバレル温度と、５０〜９０℃の型温度と、を用いることを特徴とする請求項９に記載の射出成形方法。
【国際調査報告】
2011522904.tif 000010
2011522904.tif 000011